FR 2967682 A1 20120525 FR 1059642 A 20101123 Composition contenant un élastomère diénique particulier et un noir de carbone de surface spécifique particulière La présente invention se rapporte à une composition de caoutchouc à base d'un ou plusieurs élastomères diéniques fonctionnalisé et d'un ou plusieurs noirs de carbone de surface spécifique CTAB particulière, ainsi qu'à un article semi-fini la comprenant, et qu'un pneumatique incorporant un tel article semi-fini. Depuis que les économies de carburant et la nécessité de préserver l'environnement sont devenues une priorité, il est souhaitable de produire des mélanges possédant de bonnes propriétés de résistance à l'usure tout en ayant une hystérèse aussi faible que possible afin de pouvoir les mettre en oeuvre sous forme de compositions de caoutchouc utilisables pour la fabrication de divers produits semi-finis entrant dans la composition d'enveloppes de pneumatique, tels que par exemple des sous-couches, des flancs, des bandes de roulement, ce afin d'obtenir des pneumatiques possédant une résistance à l'usure améliorée sans pénalisation de la résistance au roulement. La sécurité lors du freinage sur sol mouillé est également une performance à ne pas dégrader. Enfin, les contraintes de productivité amènent également à devoir ne pas pénaliser, voire à améliorer, la mise en oeuvre des mélanges. I1 est connu, par exemple du document EP924227, que l'utilisation d'élastomères synthétiques caractérisés par une distribution des masses moléculaires monomodale et par un indice de polydispersité (défini comme le rapport entre la masse moléculaire moyenne en poids Mw et la masse moléculaire moyenne en nombre Mn) supérieur à 2 conduit à une pénalisation de l'hystérèse des mélanges. I1 est également connu du document EP 1 278 779 que la présence de blocs polyisoprène en extrémité de chaîne dans les polymères décrits confère aux compositions de caoutchouc les contenant une hystérése réduite et une aptitude à la mise en oeuvre non dégradée. I1 est également connu du document EP 608 892 que l'utilisation de noir de carbone à haute surface spécifique permet d'améliorer la résistance à l'usure de pneumatiques. I1 existe donc un besoin de fournir une composition de caoutchouc qui permette d'obtenir des pneumatiques possédant une résistance à l'usure améliorée et caractérisés par une diminution de la résistance au roulement, sans pénalisation de la mise en oeuvre et de l'adhérence sur sol mouillé. La demanderesse a découvert de manière surprenante qu'une composition de caoutchouc à base d'un ou plusieurs élastomères diéniques fonctionnalisés et d'un ou plusieurs noirs de carbone de surface spécifique CTAB (mesurée selon la norme NFT 45-007, novembre 1987, méthode B) variant de 100 à 200 m2/g, le ou lesdits élastomères diéniques fonctionnalisés étant composés d'un élastomère diénique particulier fonctionnalisé en extrémité de chaîne ou en milieu de chaîne par une fonction étain, et d'un taux inférieur à 15% en poids par rapport au poids total de l'élastomère diénique fonctionnalisé d'un élastomère non fonctionnel étain particulier, permettait d'atteindre ces objectifs. L'invention a donc pour objet une composition de caoutchouc à base d'un ou plusieurs élastomères diéniques fonctionnalisés et d'un ou plusieurs noirs de carbone de surface spécifique CTAB variant de 100 à 200 m2/g, de préférence de 120 à 180 m2/g, le ou lesdits élastomères diéniques fonctionnalisés étant composés : a) d'un élastomère diénique fonctionnalisé en extrémité de chaîne ou en milieu de chaîne par une fonction étain et répondant à la formule suivante : [AL - X [AL où n et m sont des entiers supérieurs ou égaux à 0 tels que n+m=1 ou 2, b) d'un taux inférieur à 15% en poids par rapport au poids total de l'élastomère diénique fonctionnalisé d'un élastomère non fonctionnel étain répondant à la formule suivante IA1 Où: - A est un élastomère diénique, les blocs A étant identiques entre eux, - X est un groupe contenant de l'étain, - l'élastomère A présente une distribution de masses moléculaires monomodale avant fonctionnalisation éventuelle et un indice de polydispersité avant fonctionnalisation éventuelle inférieur ou égal à 1,3. Selon un mode de réalisation préféré, l'élastomère diénique fonctionnalisé selon l'invention comprend un élastomère diénique c) étoilé étain répondant à la formule suivante kL - - [AL où - o et p sont des entiers supérieurs ou égaux à 0 et tels que o+p>_3 et o+p A titre préférentiel, l'élastomère diénique fonctionnalisé selon l'invention comprend de 5% à 45% en poids, préférentiellement de 10% à 30% en poids par rapport au poids total de l'élastomère diénique fonctionnalisé dudit élastomère étoilé étain c). De préférence, l'élastomère diénique fonctionnalisé selon l'invention comprend un taux strictement supérieur à 0% en poids et inférieur à 10% en poids, et plus préférentiellement un taux inférieur à 5% en poids par rapport au poids total de l'élastomère diénique fonctionnalisé dudit élastomère non fonctionnel étain b). Par l'expression composition « à base de », il faut entendre une composition comportant le mélange et/ou le produit de réaction des différents constituants utilisés, certains de ces constituants de base étant susceptibles de, ou destinés à réagir entre eux, au moins en partie, lors des différentes phases de fabrication de la composition, en particulier au cours de sa vulcanisation. Dans la présente description, on entend par élastomère diénique fonctionnalisé un élastomère diénique qui comporte un groupement comprenant un ou plusieurs hétéroatomes. Ce groupement peut se situer en bout de chaîne. On dira alors que l'élastomère diénique est fonctionnalisé en bout de chaîne ou en extrémité de chaîne. C'est généralement un élastomère obtenu par réaction d'un élastomère vivant sur un agent de fonctionnalisation, c'est à dire toute molécule au moins monofonctionnelle, la fonction étant tout type de groupement chimique connu par l'homme de l'art pour réagir avec un bout de chaîne vivant. Ce groupement peut se situer dans la chaîne élastomère principale linéaire. On dira alors que l'élastomère diénique est couplé ou encore fonctionnalisé en milieu de chaîne, par opposition à la position "en bout de chaîne" et bien que le groupement ne se situe pas précisément au milieu de la chaîne élastomère. C'est généralement un élastomère obtenu par réaction d'un élastomère vivant sur un agent de couplage, c'est à dire toute molécule au moins difonctionnelle, la fonction étant tout type de groupement chimique connu par l'homme de l'art pour réagir avec un bout de chaîne vivant. Ce groupement peut être central auquel n chaînes ou branches élastomères (n>2) sont liées formant une structure en étoile de l'élastomère On dira alors que l'élastomère diénique est étoilé à n branches. C'est généralement un élastomère obtenu par réaction d'un élastomère vivant sur un agent d'étoilage, c'est à dire toute molécule multifonctionnelle, la fonction étant tout type de groupement chimique connu par l'homme de l'art pour réagir avec un bout de chaîne vivant. Par indice de polydispersité, on entend au sens de l'invention le rapport masse moléculaire moyenne en poids/masse moléculaire moyenne en nombre. La valeur théorique minimale étant de 1. Comme expliqué précédemment, l'élastomère diénique a) est fonctionnalisé en extrémité ou en milieu de chaîne par une fonction étain. La fonctionnalisation peut être obtenue avec un agent de fonctionnalisation mono-halogénoétain ou di-halogénoétain pouvant répondre à la formule générale R4_XSnX°X, où x représente un entier de valeur 1 ou 2, R représente un radical alkyle, cycloalkyle, aryle, alkaryle ou vinyle ayant de 1 à 12 atomes de carbone, de préférence un butyle, et X° est un atome d'halogène, de préférence le chlore. A titre d'agent de fonctionnalisation préféré, on peut citer le monochlorure de tributyl étain ou le dichlorure de dibutyl étain. De la même manière, la fonctionnalisation peut être obtenue avec un agent de fonctionnalisation dérivé de l'étain pouvant répondre à la formule générale (X1yR13_ySn)-O-(SnR13_,X1,) ou (Xiy R13_ySn)-O-(CH2)e-O-(SnR13.zX1,), où y et z représentent des entiers compris entre 0 et 2 et y+z égal à 1 ou 2, R1 représente un radical alkyle, cycloalkyle, aryle, alkaryle ou vinyle ayant de 1 à 12 atomes de carbone, de préférence un butyle, X1 est un atome d'halogène, de préférence le chlore, et e représente un entier de 1 à 20, de préférence 4. L'élastomère diénique c), lorsqu'il est présent, est étoilé par une fonction étain. L'étoilage peut être obtenu avec un agent d'étoilage tri ou tétra-halogénoétain pouvant répondre à la formule générale R2gSnX24_q, où q représente un entier de valeur 0 ou 1, R2 représente un radical alkyle, cycloalkyle, aryle, alkaryle ou vinyle ayant de 1 à 12 atomes de carbone, de préférence un butyle, et X2 est un atome d'halogène, de préférence le chlore. A titre d'agent d'étoilage préféré, on peut citer le trichlorure de butyl étain ou le tétrachlorure d'étain. De la même manière, l'étoilage peut être obtenu avec un agent de fonctionnalisation dérivé de l'étain pouvant répondre à la formule générale (X3kR33_kSn)-O-(SnR33_1X31) ou (X3kR33_kSn)-O-(CH2)f-O-(SnR33_1X31), où k et 1 représentent des entiers compris entre 0 et 3, k+l des entiers compris entre 3 et 6, R3 représente un radical alkyle, cycloalkyle, aryle, alkaryle ou vinyle ayant de 1 à 12 atomes de carbone, de préférence un butyle, X3 est un atome d'halogène, de préférence le chlore et f représente un entier de valeur de 1 à 20 de préférence 4. Selon un mode de réalisation préféré, l'élastomère diénique a) est un élastomère diénique fonctionnalisé par une fonction étain en milieu de chaîne. Selon un autre mode de réalisation préféré, l'élastomère diénique c) est un élastomère diénique étoilé étain à 4 branches. Selon un autre mode de réalisation préféré, l'élastomère diénique a) est un élastomère diénique fonctionnalisé par une fonction étain en milieu de chaîne et l'élastomère diénique c) est un élastomère diénique étoilé étain à 4 branches. Selon l'invention, l'élastomère diénique b) est non fonctionnel étain. Ledit élastomère peut être obtenu pendant la fonctionnalisation. Selon l'invention, comme expliqué précédemment, l'élastomère diénique a) fonctionnalisé en extrémité de chaîne ou en milieu de chaîne par une fonction étain, présente une distribution de masses moléculaires monomodale avant fonctionnalisation et un indice de polydispersité avant fonctionnalisation inférieur à 1,3. De même, comme expliqué précédemment, l'élastomère diénique étoilé c), lorsqu'il est présent, présente une distribution de masses moléculaires monomodale avant étoilage et un indice de polydispersité avant étoilage inférieur à 1,3. Par élastomère diénique, on entend selon l'invention tout homopolymére obtenu par polymérisation d'un monomère diène conjugué ayant 4 à 12 atomes de carbone, ou tout copolymère à bloc, statistique, séquencé ou microséquencé, obtenu par copolymérisation d'un ou plusieurs diènes conjugués entre eux ou avec un ou plusieurs composés vinylaromatiques ayant de 8 à 20 atomes de carbone. Dans le cas de copolymères, ceux-ci contiennent de 20 % à 99 % en poids d'unités diéniques, et de 1 à 80 % en poids d'unités vinylaromatiques. A titre de monomères diènes conjugués utilisables dans le procédé conforme à l'invention conviennent notamment le butadiène- 1,3, le 2-méthyl-1,3-butadiène, les 2,3 di(alcoyle en Cl à C5)-1,3-butadiène tels que par exemple le 2,3-diméthyl-1,3-butadiène, le 2,3-diéthyl-1,3-butadiène, le 2-méthyl-3-éthyl-1,3-butadiène, le 2-méthyl-3-isopropyl-1,3-butadiène, le phényl-1,3-butadiène, le 1,3-pentadiéne, le 2,4-hexadiéne. A titre de composés vinylaromatiques conviennent notamment le styrène, l'ortho-, méta, para-méthylstyréne, le mélange commercial "vinyltoluéne", le para-tertiobutylstyréne, les méthoxystyrénes, le vinylmésityléne, le divinylbenzéne, le vinylnaphtaléne, etc. A titre préférentiel, l'élastomère diénique est choisi parmi les polybutadiénes, les copolymères statistiques ou bloc butadiène-styrène, les copolymères statistiques ou bloc butadiène-isoprène, les copolymères statistiques ou bloc butadiène-styrène-isoprène, les copolymères statistiques ou bloc styrène-isoprène et le polyisopréne de synthèse. A ce titre conviennent les polybutadiénes et en particulier ceux ayant une teneur (% molaire) en unités -1,2 comprise entre 4% et 80%, les polyisoprénes, les copolymères de butadiène-styrène et en particulier ceux ayant une Tg (température de transition vitreuse (Tg, mesurée selon ASTM D3418) comprise entre 0°C et - 70°C et plus particulièrement entre - 10°C et - 60°C, une teneur en styrène comprise entre 5% et 60% en poids et plus particulièrement entre 20% et 50%, une teneur (% molaire) en liaisons -1,2 de la partie butadiénique comprise entre 4% et 75%, une teneur (% molaire) en liaisons trans-1,4 comprise entre 10% et 80%, les copolymères de butadiène-isoprène et notamment ceux ayant une teneur en isoprène comprise entre 5% et 90% en poids et une Tg de - 40°C à - 80°C, les copolymères isoprène-styrène et notamment ceux ayant une teneur en styrène comprise entre 5% et 50% en poids et une Tg comprise entre 5 °C et - 55°C. Dans le cas des copolymères de butadiène-styrèneisoprène conviennent notamment ceux ayant une teneur en styrène comprise entre 5% et 50% en poids et plus particulièrement comprise entre 10% et 40%, une teneur en isoprène comprise entre 15% et 60% en poids et plus particulièrement entre 20% et 50%, une teneur en butadiène comprise entre 5% et 50% en poids et plus particulièrement comprise entre 20% et 40%, une teneur (% molaire) en unités -1,2 de la partie butadiénique comprise entre 4% et 85%, une teneur (% molaire) en unités trans -1,4 de la partie butadiénique comprise entre 6% et 80%, une teneur (% molaire) en unités -1,2 plus -3,4 de la partie isoprénique comprise entre 5% et 70% et une teneur (% molaire) en unités trans -1,4 de la partie isoprénique comprise entre 10% et 50%, et plus généralement tout copolymère butadiène-styrène-isoprène ayant une Tg comprise entre - 5°C et - 70°C. Selon un premier mode de réalisation particulier, l'élastomère diénique [A]-peut répondre à la formule suivante : - le bloc B est constitué d'un polyisoprène ou d'un polybutadiène, - le bloc C est constitué d'un élastomère diénique dont le taux molaire d'unités issues de diènes conjugués est supérieur à 15%, - la masse moléculaire moyenne en nombre Mnl du bloc B varie de 2 500 à 20 000 g/mol, - la masse moléculaire moyenne en nombre Mn2 du bloc C varie de 80 000 à 350 000 g/mol, - le taux d'enchaînements 1,2 dans le bloc B est compris entre 1 et 20% dans le cas où B est un bloc polybutadiène, - le taux d'enchaînements 3,4 dans chaque bloc B est compris entre 1 et 25% dans le cas où B est un bloc polyisoprène, - le copolymère B-C présente une distribution de masses moléculaires monomodale avant fonctionnalisation éventuelle ou étoilage éventuel et un indice de polydispersité avant fonctionnalisation éventuelle ou étoilage éventuel inférieur ou égal à 1,3. où : 20 25 30 De préférence, le rapport de la masse moléculaire moyenne en nombre Mnl de chaque bloc polybutadiéne ou polyisopréne d'extrémité B sur la masse moléculaire moyenne en nombre Mn2 de chacun des blocs C varie de 5 à 20%. Préférentiellement, le ou les blocs C sont choisis parmi les copolymères du styrène et du butadiène, les copolymères du styrène et de l'isoprène, les copolymères du butadiène et de l'isoprène, les copolymères de styrène/butadiène/isoprène, le polyisopréne lorsque le bloc B voisin est un polybutadiéne, et le polybutadiéne lorsque le bloc B voisin est un polyisopréne. Et plus préférentiellement, le ou les blocs C sont choisis parmi les copolymères du styrène et du butadiène. Selon un sous-mode de réalisation particulièrement préféré, B est le polyisopréne, C est un copolymère du styrène et du butadiène, le copolymère à blocs a) étant fonctionnalisé par l'agent de fonctionnalisation dichlorure de dibutyl étain (BuzSnClz) et le copolymère à blocs c) étant étoilé par l'agent d'étoilage tétrachlorure d'étain (SnC14). Selon un autre sous-mode de réalisation particulièrement préféré, B est le polybutadiéne, C est un copolymère du styrène et du butadiène, le copolymère à blocs a) étant fonctionnalisé par l'agent de fonctionnalisation dichlorure de dibutyl étain (BuzSnClz) et le copolymère à blocs c) étant étoilé par l'agent d'étoilage tétrachlorure d'étain (SnC14). Selon un deuxième mode de réalisation particulier de l'invention, l'élastomère diénique a) peut comprendre une fonction amine à l'une ou toutes les extrémités de la chaîne non fonctionnalisée étain. De même, l'élastomère diénique c) éventuellement présent peut comprendre une fonction amine aux extrémités des chaînes non étoilées étain. De même, l'élastomère diénique non fonctionnel étain b) peut comprendre une fonction amine à l'une des extrémités de la chaîne. La polymérisation de monomères diéniques est amorcée par un initiateur. En tant qu'initiateur de polymérisation, on peut utiliser tout initiateur anionique monofonctionnel connu. Toutefois un initiateur contenant un métal alcalin tel que le lithium est utilisé à titre préférentiel. Comme initiateurs organolithiens conviennent notamment ceux comportant une liaison carbone-lithium. De préférence, on utilisera un initiateur organolithien hydrocarboné ne comportant pas d'hétéroatome. Des composés représentatifs sont les organolithiens aliphatiques tels que l'éthyllithium, le n-butyllithium (n-BuLi), l'isobutyllithium. Selon un mode de réalisation particulier de l'invention, lorsque l'élastomère diénique comprend une fonction amine à l'une ou toutes les extrémités de la chaîne, on peut également citer les organolithiens comportant une liaison azote-lithium, tels que les composés répondant à la formule Li(NRIRz)a(NR3)b(R4)c, dans laquelle R1 et Rz désignent un radical alkyle, cycloalkyle, aryle contenant de 1 à 20 atomes de carbone, R3 un radical alkyle cyclique, ramifié ou non, contenant de 3 à 16 atomes de carbone, R4 un radical alkyle, cycloalkyle, aryle contenant de 1 à 20 atomes de carbone, et a, b et c sont des entiers compris entre 0 et 4 sous réserve que a+b+c=4 et a+b > 1. La polymérisation est, comme connu en soi, de préférence effectuée en présence d'un solvant inerte qui peut être par exemple un hydrocarbure aliphatique ou alicyclique comme le pentane, l'hexane, l'heptane, l'iso-octane, le cyclohexane ou un hydrocarbure aromatique comme le benzène, le toluène, le xylène. La polymérisation peut être effectuée en continu ou en discontinu, de préférence en discontinu. On effectue généralement la polymérisation à une température comprise entre 20°C et 120°C et de préférence voisine de 30°C à 90°C. On peut bien entendu également ajouter en fin de polymérisation un agent de transmétallation pour modifier la réactivité de l'extrémité de chaîne vivante. L'élastomère diénique vivant issu de la polymérisation est ensuite fonctionnalisé pour préparer l'élastomère diénique fonctionnalisé selon l'invention. Selon un mode de préparation de l'élastomère diénique fonctionnalisé selon l'invention lorsque [A]- =[B-C]-, le copolymère à blocs en extrémité de chaîne vivant peut être préparé en différentes étapes : - la préparation du bloc d'extrémité polyisopréne ou polybutadiéne vivant, et - la préparation de l'élastomère diénique essentiellement insaturé mis en oeuvre pour obtenir ledit bloc autre que le bloc polybutadiéne ou polyisopréne. Selon ce mode de préparation, la polymérisation de monomères diéniques, isoprène ou butadiène, est amorcée par lesdits initiateurs organolithiens afin d'obtenir un homopolymére diénique polyisopréne ou polybutadiéne vivant. L'homopolymére diénique vivant ainsi obtenu est ensuite utilisé comme initiateur (amorceur) pour la préparation de l'élastomère diénique afin d'obtenir un copolymère à bloc vivant. Le lecteur averti comprendrait que pendant la deuxième étape de préparation des conditions de mise en ouvres adéquates doivent être mise en place afin de limiter la formation d'homopolymére diénique polyisopréne ou polybutadiéne mort ou désactivé générant ainsi des chaînes de basse masse moléculaire. Une quantité supérieure à 1% en poids de ces chaînes polyisopréne ou polybutadiéne pourrait pénaliser les propriétés de l'élastomère diénique fonctionnalisé selon l'invention. Le copolymère à bloc vivant issu de la polymérisation est ensuite fonctionnalisé pour préparer l'élastomère diénique fonctionnalisé selon l'invention. Selon une première variante de préparation de l'élastomère diénique fonctionnalisé présent dans la composition selon l'invention, on mélange l'élastomère diénique a) fonctionnalisé et l'éventuel élastomère diénique étoilé c), dans les proportions nécessaires pour minimiser le taux d'élastomère b). L'élastomère diénique a) fonctionnalisé peut être obtenu de manière connue en soi par réaction d'un dérivé de l'étain sur l'élastomère diénique vivant issu de la polymérisation. L'élastomère étoilé c) éventuel peut être obtenu de manière connue en soi par réaction d'un agent d'étoilage contenant de l'étain sur l'élastomère diénique vivant issu de la polymérisation. Le mélangeage des deux élastomères peut s'effectuer dans un solvant inerte, par exemple un hydrocarbure aliphatique ou alicyclique comme le pentane, l'hexane, l'heptane, l'iso-octane, le cyclohexane ou un hydrocarbure aromatique comme le benzène, le toluène, le xylène, qui peut être le même que le solvant de polymérisation. Le mélangeage est alors effectué à une température de préférence comprise entre 20°C et 120°C, de préférence voisine de 30°C à 90°C. Selon une deuxième variante de préparation de l'élastomère diénique fonctionnalisé présent dans la composition selon l'invention, dans le cas où l'élastomère diénique étoilé c) est présent, l'élastomère diénique vivant issu de l'étape de polymérisation est soumis à la réaction d'un agent d'étoilage et à celle d'un agent de fonctionnalisation. Ainsi, par exemple, la fonctionnalisation de l'élastomère diénique vivant issu de l'étape de polymérisation peut s'effectuer à une température variant de 30 à 120°C, en présence dans un premier temps d'une quantité appropriée d'un agent d'étoilage pour étoiler de préférence de 5 à 45% en poids de l'élastomère vivant. Puis, dans un deuxième temps, les chaînes vivantes restantes de l'élastomère diénique obtenu après la première étape sont fonctionnalisées par adjonction d'un agent de fonctionnalisation à l'étain, susceptible d'introduire en extrémité de chaîne ou en milieu de chaîne une fonction étain. La réaction de fonctionnalisation de l'élastomère diénique est ensuite stoppée par la désactivation des chaînes vivantes restantes. Le lecteur averti comprendrait que pendant les étapes de préparation des élastomères diéniques fonctionnalisés a) et c), dans le cas où l'élastomère diénique étoilé c) est présent, des conditions de mise en oeuvre adéquates doivent être mises en place afin de limiter la formation de l'élastomère diénique b) non fonctionnalisé étain. Le ou les élastomères diéniques fonctionnalisés représentent généralement de 30 à 100 pce de la composition. Comme expliqué précédemment, la composition selon l'invention comprend à titre de charge majoritaire un ou plusieurs noirs de carbone de surface spécifique CTAB variant de 100 à 200 m2/g, de préférence de 120 à 180 m2/g. Dans le cadre de la présente invention, la surface spécifique CTAB est déterminée selon la norme NFT 45-007 (novembre 1987, méthode B). Au-delà d'une surface spécifique CTAB de 200 m2/g, la combinaison du noir de carbone avec un élastomère diénique conduit à une pénalisation de l'hystérèse du mélange et donc à une pénalisation de la résistance au roulement du pneumatique inacceptable. Comme noirs de carbone conviennent tous les noirs de carbone, notamment les noirs du type HAF, ISAF, SAF conventionnellement utilisés dans les pneumatiques (noirs dits de grade pneumatique) dont la surface spécifique CTAB (déterminée selon la norme française NF T 45-007 de novembre 1987, méthode B) supérieure ou égale à 100 m2/g, ce qui correspond en particulier à des noirs de carbone renforçant tels que le « CRX1346 » ou les noirs des séries 100, 200 (grades ASTM), comme par exemple les noirs N115, N134, N220 et N234. Plus préférentiellement les noirs de carbone auront une surface spécifique d'au moins 100 m2/g et d'au plus 200 m2/g, particulièrement d'au moins 120 m2/g et d'au plus 180 m2/g . Le ou les noirs de carbone de surface spécifique CTAB variant de 100 à 200 m2/g représentent généralement au moins 30 et au plus 130 pce, préférentiellement au plus 100 pce. De manière préférentielle, ce taux est compris dans un domaine allant de 30 à 90 pce, préférentiellement de 30 à 70 pce, plus préférentiellement de 40 à 60 pce. La composition selon l'invention peut également comprendre à titre de charge non majoritaire une ou plusieurs autres charges renforçantes différentes des noirs de carbone de surface spécifique CTAB variant de 100 à 200 m2/g. On peut utiliser à titre de charge non majoritaire tout type de charge renforçante connue pour ses capacités à renforcer une composition de caoutchouc utilisable pour la fabrication de pneumatiques, par exemple une charge organique renforçante tel que du noir de carbone de surface spécifique CTAB inférieure à 100 m2/g. On peut aussi utiliser, selon les applications visées, des noirs de séries plus élevées FF, FEF, GPF, SRF, par exemple les noirs N660, N683, N772. Les noirs de carbone pourraient être par exemple déjà incorporés à l'élastomère isoprénique sous la forme d'un masterbatch (voir par exemple demandes WO 97/36724 ou WO 99/16600). D'autres types de charge renforçante peuvent être utilisés en coupage avec le noir de carbone, notamment d'autres charges organiques renforçantes ou des charges inorganiques renforçantes. Comme exemples de charges organiques autres que des noirs de carbone, on peut citer les charges organiques de polyvinylaromatique fonctionnalisé telles que décrites dans les demandes WO-A-2006/069792 et WO-A-2006/069793. Par "charge inorganique renforçante", doit être entendu dans la présente demande, par définition, toute charge inorganique ou minérale (quelles que soient sa couleur et son origine (naturelle ou de synthèse), encore appelée charge "blanche", charge "claire" voire "charge non noire" ("non-black filler") par opposition au noir de carbone, capable de renforcer à elle seule, sans autre moyen qu'un agent de couplage intermédiaire, une composition de caoutchouc destinée à la fabrication de pneumatiques, en d'autres termes apte à remplacer, dans sa fonction de renforcement, un noir de carbone conventionnel de grade pneumatique ; une telle charge se caractérise généralement, de manière connue, par la présence de groupes hydroxyle (-OH) à sa surface. L'état physique sous lequel se présente la charge inorganique renforçante est indifférent, que ce soit sous forme de poudre, de microperles, de granulés, de billes ou toute autre forme densifiée appropriée. Bien entendu on entend également par charge inorganique renforçante des mélanges de différentes charges inorganiques renforçantes, en particulier de charges siliceuses et/ou alumineuses hautement dispersibles telles que décrites ci-après. Comme charges inorganiques renforçantes conviennent notamment des charges minérales du type siliceuse, en particulier de la silice (SiO2), ou du type alumineuse, en particulier de l'alumine (Al2O3). La silice utilisée peut être toute silice renforçante connue de l'homme du métier, notamment toute silice précipitée ou pyrogénée présentant une surface BET ainsi qu'une surface spécifique CTAB toutes deux inférieures à 450 m2/g, de préférence de 30 à 400 m2/g. A titres de silices précipitées hautement dispersibles (dites "HDS"), on citera par exemple les silices Ultrasil 7000 et Ultrasil 7005 de la société Degussa, les silices Zeosil 1165MP, 1135MP et 1115MP de la société Rhodia, la silice Hi-Sil EZ150G de la société PPG, les silices Zeopol 8715, 8745 et 8755 de la Société Huber, les silices à haute surface spécifique telles que décrites dans la demande WO 03/16837. Lorsqu'elle est présente dans la composition, on peut utiliser de manière connue un agent de couplage (ou agent de liaison) au moins bifonctionnel destiné à assurer une connexion suffisante, de nature chimique et/ou physique, entre la charge inorganique (surface de ses particules) et l'élastomère diénique, en particulier des organosilanes ou des polyorganosiloxanes bifonctionnels. On utilise notamment des silanes polysulfurés, dits "symétriques" ou "asymétriques" selon leur structure particulière, tels que décrits par exemple dans les demandes WO03/002648 (ou US 2005/016651) et WO03/002649 (ou US 2005/016650). A titre d'exemples de silanes polysulfurés, on citera plus particulièrement les polysulfures (notamment disulfures, trisulfures ou tétrasulfures) de bis-(alkoxyl(C1-C4)-alkyl(C1-C4)silyl-alkyl(C1-C4)), comme par exemple les polysulfures de bis(3-triméthoxysilylpropyl) ou de bis(3-triéthoxysilylpropyl). Parmi ces composés, on utilise en particulier le tétrasulfure de bis(3-triéthoxysilylpropyl), en abrégé TESPT, de formule [(C2H5O)3Si(CH2)3S2]2 ou le disulfure de bis- (triéthoxysilylpropyle), en abrégé TESPD, de formule [(C2H5O)3Si(CH2)3S]2. On citera également à titre d'exemples préférentiels les polysulfures (notamment disulfures, trisulfures ou tétrasulfures) de bis-(monoalkoxyl(C1-C4)-dialkyl(CI-C4)silylpropyl), plus particulièrement le tétrasulfure de bismonoéthoxydiméthylsilylpropyl tel que décrit dans la demande de brevet WO 02/083782 (ou US 2004/132880). A titre d'agent de couplage autre qu'alkoxysilane polysulfuré, on citera notamment des POS (polyorganosiloxanes) bifonctionnels ou encore des polysulfures d'hydroxysilane (R2 = OH dans la formule III ci-dessus) tels que décrits dans les demandes de brevet WO 02/30939 (ou US 6,774,255) et WO 02/31041 (ou US 2004/051210), ou encore des silanes ou POS porteurs de groupements fonctionnels azodicarbonyle, tels que décrits par exemple dans les demandes de brevet WO 2006/125532, WO 2006/125533, WO 2006/125534. Dans les bandes de roulement conformes à l'invention, la teneur en agent de couplage est préférentiellement comprise entre 0,3 et 12 pce, plus préférentiellement selon les applications entre 0,5 et 3 pce ou entre 3 et 8 pce. Mais il est en général souhaitable d'en utiliser le moins possible. Par rapport au poids de charge inorganique renforçante, le taux d'agent de couplage représente typiquement d'au moins 0,5% et au plus 15%, voire au plus 12%, en poids par rapport à la quantité de charge inorganique. L'homme du métier comprendra qu'à titre de charge équivalente de la charge inorganique renforçante décrite dans le présent paragraphe, pourrait être utilisée une charge renforçante d'une autre nature, notamment organique, dés lors que cette charge renforçante serait recouverte d'une couche inorganique telle que silice, ou bien comporterait à sa surface des sites fonctionnels, notamment hydroxyles, nécessitant l'utilisation d'un agent de couplage pour établir la liaison entre la charge et l'élastomère. De préférence, le taux de charge dans la composition est d'au moins 30 pce, plus préférentiellement au moins 50 pce, et d'au plus 150 pce, plus préférentiellement au plus 120 pce. L'optimum est différent selon les applications particulières visées. L'homme du métier sait en outre adapter le taux total de charge renforçante totale (noir de carbone et charge inorganique renforçante telle que silice), en fonction d'une part de la surface spécifique de ce taux total et d'autre part des valeurs de performance résistance au roulement, usure et adhérence mouillé qui doivent être atteintes pour le pneumatique considéré. La composition selon l'invention peut également comprendre au moins un élastomère diénique différent dudit élastomère diénique fonctionnalisé selon l'invention. Ce ou ces élastomères diéniques différents de l'élastomère diénique fonctionnalisé selon l'invention peuvent être choisis parmi les élastomères diéniques conventionnellement utilisés dans les pneus, tel que le caoutchouc naturel ou un élastomère synthétique, ou encore un autre élastomère fonctionnalisé ou étoilé. La composition selon l'invention peut également comprendre un agent de réticulation chimique. La réticulation chimique permet la formation de liaisons covalentes entre les chaînes d'élastomère. La réticulation chimique peut se faire au moyen d'un système de vulcanisation ou bien au moyen de composés peroxydes. Le système de vulcanisation proprement dit est à base de soufre (ou d'un agent donneur de soufre) et d'un accélérateur primaire de vulcanisation. A ce système de vulcanisation de base viennent s'ajouter, incorporés au cours de la première phase non-productive et/ou au cours de la phase productive telles que décrites ultérieurement, divers accélérateurs secondaires ou activateurs de vulcanisation connus tels qu'oxyde de zinc, acide stéarique ou composés équivalents, dérivés guanidiques (en particulier diphénylguanidine). Le soufre est utilisé à un taux préférentiel compris entre 0,5 et 12 pce, en particulier entre 1 et 10 pce. L'accélérateur primaire de vulcanisation est utilisé à un taux préférentiel compris entre 0,5 et 10 pce, plus préférentiellement compris entre 0,5 et 5,0 pce. On peut utiliser comme accélérateur (primaire ou secondaire) tout composé susceptible d'agir comme accélérateur de vulcanisation des élastomères diéniques en présence de soufre, notamment des accélérateurs du type thiazoles ainsi que leurs dérivés, des accélérateurs de types thiurames, dithiocarbamates de zinc. Ces accélérateurs sont par exemple choisis dans le groupe constitué par disulfure de 2-mercaptobenzothiazyle (en abrégé "MBTS"), disulfure de tétrabenzylthiurame ("TBZTD"), N-cyclohexyl-2-benzothiazyle sulfénamide ("CBS"), N,N-dicyclohexyl-2-benzothiazyle sulfénamide ("DCBS"), N-ter-butyl-2-benzothiazyle sulfénamide ("TBBS"), N-terbutyl-2-benzothiazyle sulfénimide ("TBSI"), dibenzyldithiocarbamate de zinc ("ZBEC") et les mélanges de ces composés. De préférence, on utilise un accélérateur primaire du type sulfénamide. Lorsque la réticulation chimique est effectuée au moyen d'un ou plusieurs composés peroxydes, le ou lesdits composés peroxydes représentent de 0,01 à 10 pce. A titre de composés peroxydes utilisables comme système de réticulation chimique, on peut citer les acyl peroxydes, par exemple le benzoyl peroxyde ou le p-chlorobenzoyl peroxyde, les cétones peroxydes, par exemple le méthyl éthyl cétone peroxyde, les peroxyesters, par exemple le t-butylperoxyacétate, le tbutylperoxybenzoate et le t-butylperoxyphtalate, les alkyl peroxides, par exemple le dicumyl peroxyde, le di-t-butyl peroxybenzoate et le 1,3-bis(t-butyl peroxyisopropyl)benzène, les hydroperoxydes, par exemple le t-butyl hydroperoxyde. La composition de caoutchouc selon l'invention peut comporter également tout ou partie des additifs usuels habituellement utilisés dans les compositions d'élastomères destinées à la fabrication de pneumatiques, en particulier de bandes de roulement, comme par exemple des plastifiants ou des huiles d'extension, que ces derniers soient de nature aromatique ou non-aromatique, des pigments, des agents de protection tels que cires anti-ozone (telle que la Cire Ozone C32 ST), anti-ozonants chimiques, anti-oxydants (tel que la 6- paraphénylènediamine), des agents anti-fatigue, des résines renforçantes, des accepteurs (par exemple résine phénolique novolaque) ou des donneurs de méthylène (par exemple HMT ou H3M) tels que décrits par exemple dans la demande WO 02/10269, des promoteurs d'adhésion (sels de Cobalt par exemple). De préférence, la composition selon l'invention comporte, à titre d'agent plastifiant préférentiel non aromatique ou très faiblement aromatique, au moins un composé choisi dans le groupe constitué par les huiles naphténiques, paraffiniques, huiles MES, huiles TDAE, les esters (en particulier trioléates) de glycérol, les résines plastifiantes hydrocarbonées présentant une haute Tg de préférence supérieure à 30°C, et les mélanges de tels composés. La composition selon l'invention peut également contenir, en complément des agents de couplage, des activateurs de couplage de la charge inorganique renforçante ou plus généralement des agents d'aide à la mise en oeuvre susceptibles de manière connue, grâce à une amélioration de la dispersion de la charge inorganique dans la matrice de caoutchouc et à un abaissement de la viscosité des compositions, d'améliorer leur faculté de mise en oeuvre à l'état cru, ces agents étant par exemple des silanes hydrolysables tels que des alkylalkoxysilanes (notamment des alkyltriéthoxysilanes), des polyols, des polyéthers (par exemple des polyéthyléneglycols), des amines primaires, secondaires ou tertiaires (par exemple des trialcanol-amines), des POS hydroxylés ou hydrolysables, par exemple des a,w-dihydroxy- polyorganosiloxanes (notamment des a,w-dihydroxypolydiméthylsiloxanes), des acides gras comme par exemple l'acide stéarique. La composition selon l'invention est fabriquée dans un mélangeur approprié, en utilisant deux phases de préparation successives bien connues de l'homme du métier : une première phase de travail ou malaxage thermo-mécanique (parfois qualifiée de phase « non-productive » à haute température, jusqu'à une température maximale (notée Tmax) comprise entre 100°C et 190°C, de préférence entre 130°C et 180°C, suivie d'une deuxième phase de travail mécanique (parfois qualifiée de phase « productive ») à plus basse température, typiquement inférieure à 110°C, par exemple entre 60°C et 100°C, phase de finition au cours de laquelle est incorporé l'agent de réticulation chimique ; de telles phases ont été décrites dans les demandes EP-A-0501227, EP-A-0735088, EP-A-0810258, W000/05300 ou W000/05301. Dans le procédé conforme à l'invention, la première phase (non-productive) est conduite préférentiellement en deux étapes thermomécaniques. Au cours de la première étape on introduit, dans un mélangeur approprié tel qu'un mélangeur interne usuel, tous les constituants de base nécessaires, à l'exception de l'agent de réticulation chimique. Cette première étape est réalisée à une température comprise entre 110°C et 190°C et, de préférence, entre 130°C et 180°C. La durée totale de malaxage est de préférence comprise entre 2 et 5 minutes. Après refroidissement du mélange ainsi obtenu, on incorpore alors l'agent de réticulation chimique à basse température, généralement dans un mélangeur externe tel qu'un mélangeur à cylindres ; le tout est alors mélangé (phase productive) pendant quelques minutes, par exemple entre 5 et 15 minutes. La composition finale ainsi obtenue est ensuite calandrée, par exemple sous la forme d'une feuille ou d'une plaque, notamment pour une caractérisation au laboratoire, ou encore extrudée, pour former par exemple un profilé de caoutchouc utilisé pour la fabrication de semi-finis tels que des bandes de roulement. La vulcanisation (ou cuisson) est conduite de manière connue à une température généralement comprise entre 130°C et 200°C, sous pression, pendant un temps suffisant qui peut varier par exemple entre 5 et 90 minutes en fonction notamment de la température de cuisson, du système de vulcanisation adopté, de la cinétique de vulcanisation de la composition considérée ou encore de la taille du pneumatique. L'invention a encore pour objet un article semi-fini en caoutchouc pour pneumatique, comprenant la composition de caoutchouc selon l'invention. De préférence, ledit article est une bande de roulement. L'invention a enfin pour objet un pneumatique comportant un article semi-fini selon l'invention. La présente invention est illustrée par les exemples qui suivent. Exemples L'objet de cet exemple est de comparer les propriétés de mise en oeuvre et les propriétés dynamiques de différentes compositions de 10 caoutchouc, ainsi que les performances pneumatiques de bandes de roulement obtenues à partir de ces compositions de caoutchouc. La composition AO est une composition témoin. Les compositions A2 et A5 sont des compositions comparatives. 15 Les compositions Al, A3, A4, A6 et A7 sont des compositions selon l'invention. Les compositions A0, A2 et A5 contiennent 85 pce de SBR standard et se distinguent par le taux et la finesse de noir de carbone : - AO contient 56,5 pce de N234 (surface spécifique CTAB 20 =120 m2/g) - A2 contient 56,5 pce de N134 (surface spécifique CTAB =135 m2/g) - A5 contient 54 pce de CRX1346 (surface spécifique CTAB =160 m2/g) 25 Les compositions Al, A3 et A6 contiennent 85 pce de SBR à faible indice de polydispersité conforme à l'invention et se distinguent par le taux et la finesse du noir de carbone : - Al contient 56,5 pce de N234 (surface spécifique CTAB =120 m2/g) 30 - A3 contient 56,5 pce de N134 (surface spécifique CTAB =135 m2/g) - A6 contient 54 pce de CRX1346 (surface spécifique CTAB =160 m2/g)5 Les compositions A4 et A7 contiennent 85 pce de SBR à blocs polyisopréne à faible indice de polydispersité conforme à l'invention et se distinguent par le taux et la finesse du noir de carbone : - A4 contient 56,5 pce de N134 (surface spécifique CTAB =135 m2/g) - A7 contient 54 pce de CRX1346 (surface spécifique CTAB =160 m2/g) Pour l'ensemble de ces compositions de caoutchouc, le taux de noir de carbone a été adapté de sorte à ce qu'elles aient la même rigidité G*50% crête à crête (propriété dynamique en cisaillement) telle que mesurée selon la norme ASTM D2231-71. Les formulations des compositions de caoutchouc sont données dans le tableau 1. Les quantités sont exprimées en parties pour 100 parties en poids d'élastomère (pce). Tableau 1 Composition AO Al A2 A3 A4 A5 A6 A7 NR (1) 15 15 15 15 15 15 15 15 SBR (2) 85 85 85 SBR (3) 85 85 85 SBR (4) 85 85 Noir de 56 5 56,5 carbone N234 ' Noir de 56,5 56,5 56,5 carbone N134 Noir de 54 54 54 carbone CRX1346 Paraffine 1 1 1 1 1 1 1 1 Antioxydant 2 2 2 2 2 2 2 2 (5) Acide 2 2 2 2 2 2 2 2 stéarique ZnO 2.7 2.7 2.7 2.7 2.7 2.7 2.7 2.7 Soufre 1,1 1,1 1,1 1,1 1,1 1,1 1,1 1,1 Accélérateur 1,1 1,1 1,1 1,1 1,1 1,1 1,1 1,1 (6) NR : caoutchouc naturel (plastifié, peptisé) SBR fonctionnel étain à indice de polydispersité élevé : copolymère styrène butadiène avec les taux massiques suivants : 50% de BR 1,4-trans ; 26% de BR 1,4-cis ; 24% de BR 1,2 ; 26,5% de styrène (Tg =-48°C). La masse moléculaire Mn de ce polymère, déterminée par la technique SEC, est de 145 000 g.mol-1, l'Ip est de 1,7. (3) SBR couplé étain à indice de polydispersité faible, conforme à l'invention : copolymère styrène butadiène avec les taux massiques suivants : 45,0% de BR 1,4-trans ; 30,3% de BR 1,4-cis ; 24,8% de BR 1,2 ; 28,2% de styrène (Tg =-49°C). La masse moléculaire Mn de ce polymère, déterminée par la technique SEC, est de 178 900 g.mol-1, l'Ip est de 1,25. (4) SBR couplé étain à blocs polyisopréne, à indice de polydispersité faible, conforme à l'invention : copolymère styrène butadiène avec les taux massiques suivants : 46,6% de BR 1,4-trans ; 27,7% de BR 1,4-cis ; 25,7% de BR 1,2 ; 28,7% de styrène (Tg =-48°C). Le ratio PI/SBIR est de 10,5%. La masse moléculaire Mn de ce polymère, déterminée par la technique SEC, est de 169 000 g.mol-1, l'Ip est de 1,26. (5) N-1,3 diméthylbutyl N-phénylparaphénylénediamine (6-PPD) (6) N-cyclohexyl-2-benzothiazylsulfénamide (CBS) Les compositions de caoutchouc sont caractérisées par les mesures suivantes. La viscosité Mooney ML(1+4) à 100°C est mesurée selon la norme ASTM :D-1646. Les propriétés dynamiques AG* et tan(8)max sont mesurées sur un viscoanalyseur (Metravib VA4000), selon la norme ASTM D 5992-96. On enregistre la réponse d'un échantillon de composition vulcanisée (éprouvette cylindrique de 2 mm d'épaisseur et de 79 mm2 de section), soumis à une sollicitation sinusoïdale en cisaillement simple alterné, à la fréquence de 10 Hz, dans les conditions normales de température (60°C) selon la norme ASTM D 1349-99. On effectue un balayage en amplitude de déformation crête-crête de 0,1% à 100% (cycle aller), puis de 100% à 0,1% (cycle retour). Les résultats exploités sont le module complexe de cisaillement dynamique (G*) et le facteur de perte tan Ô. L'hystérése (tan 8 max) est exprimée par la mesure de tan delta à 7% de déformation selon la norme ASTM D2231-71. Les bandes de roulement ont été fabriquées à partir des compositions de caoutchouc récapitulées dans le tableau 1, conformément au procédé détaillé dans la description. Les essais d'usure ont été réalisés pour des pneumatiques de dimensions 315/70R22.5 XZE2 montés sur la position avant d'un camion de type tracteur. Le roulage d'usure est mené sur une distance de 60 000 km. La performance usure exprimée en base 100 du témoin est calculée par le ratio entre la perte de hauteur moyenne mesurée pour les deux pneus de la composition témoin AO et la perte de hauteur moyenne pour les deux pneus de la composition An (0 Une diminution de la valeur de plasticité Mooney indique une amélioration de la mise en oeuvre. Tableau 2 Composition AO Al A2 A3 A4 A5 A6 A7 Propriétés à l'état non vulcanisé Plasticité 128 110 131 112 115 136 117 121 Mooney ML(1+4) Propriétés dynamiques en fonction de la déformation G*50%cc, 2,18 2,12 2,20 2,13 2,13 2,21 2,14 2,15 60°C (courbe aller) Tan delta 0,204 0,182 0,207 0,184 0,168 0,213 0,190 0,175 max 60°C (courbe aller) Performances pneu Usure 100 100 105 105 105 108 108 108 Résistance au 100 104 98 103 106 97 100 105 roulement La comparaison entre les compositions AO et Al met en évidence le fait connu que l'utilisation d'un SBR à faible indice de polydispersité en remplacement d'un SBR à indice de polydispersité 10 élevé améliore la mise en oeuvre (diminution de la plasticité Mooney), la résistance au roulement, sans pénalisation de l'usure. La comparaison entre la composition A0, A2 et A5 met en évidence le fait connu que l'augmentation de la surface spécifique des noirs de carbone améliore la résistance à l'usure des pneumatiques 15 mais s'accompagne d'une augmentation de la plasticité Mooney et d'une pénalisation de la résistance au roulement inacceptables (A2 et A5).5 On constate que les compositions A3, A4, A6 et A7 conformes à l'invention (combinaison d'un élastomère à faible indice de polydispersité et d'un noir de carbone de surface spécifique supérieure ou égale à 120 m2/g) présentent une amélioration significative de l'usure, de la résistance au roulement (A3, A4 et A7), sans pénalisation de la mise en oeuvre (plasticité Mooney), en comparaison des performances de la composition du témoin A0. En conclusion, la combinaison d'un élastomère diénique, d'un élastomère diénique caractérisé par un rapport Mw/Mn compris entre 1,2 et 1,5 et d'un noir de carbone de surface spécifique CTAB comprise entre 100 et 200 m2/g permet d'améliorer l'usure et la résistance au roulement du pneumatique sans pénaliser la mise en oeuvre du mélange, ce qui constitue une nouveauté. REVENDICATIONS1. Composition de caoutchouc à base d'un ou plusieurs élastomères diéniques fonctionnalisés et à titre de charge majoritaire d'un ou plusieurs noirs de carbone de surface spécifique CTAB variant de 100 à 200 m2/g, de préférence de 120 à 180 m2/g, le ou lesdits élastomères diéniques fonctionnalisés étant composés : a) d'un élastomère diénique fonctionnalisé en extrémité de chaîne ou en milieu de chaîne par une fonction étain et répondant à la formule suivante : [AL - X [AL où n et m sont des entiers supérieurs ou égaux à 0 tels que n+m=1 ou 2, b) d'un taux inférieur à 15% en poids par rapport au poids total de l'élastomère diénique fonctionnalisé d'un élastomère non fonctionnel étain répondant à la formule suivante [A] - A est un élastomère diénique, les blocs A étant identiques entre eux, - X est un groupe contenant de l'étain, - l'élastomère A présente une distribution de masses moléculaires monomodale avant fonctionnalisation éventuelle et un indice de polydispersité avant fonctionnalisation éventuelle inférieur ou égal à 1,3. 2. Composition selon la revendication 1 caractérisée en ce que l'élastomère diénique fonctionnalisé comprend un élastomère diénique 30 c) étoilé étain répondant à la formule suivante : Où: 25[A], - Y - [A]p où - o et p sont des entiers supérieurs ou égaux à 0 et tels que o+p>_3, et o+p 3. Composition selon la revendication 2 caractérisée en ce que l'élastomère diénique fonctionnalisé comprend de 5% à 45% en poids, préférentiellement de 10% à 30% en poids par rapport au poids total de l'élastomère diénique fonctionnalisé dudit élastomère étoilé étain c). 4. Composition selon l'une quelconque des revendications 1 à 3 caractérisée en ce que l'élastomère diénique fonctionnalisé selon l'invention comprend un taux strictement supérieur à 0% en poids et inférieur à 10% en poids, et plus préférentiellement un taux inférieur à 5% en poids par rapport au poids total de l'élastomère diénique fonctionnalisé dudit élastomère non fonctionnel étain b). 5. Composition selon l'une quelconque des revendications précédentes caractérisée en ce que la fonctionnalisation de l'élastomère diénique a) est obtenue avec un agent de fonctionnalisation mono-halogénoétain ou di-halogénoétain. 6. Composition selon l'une quelconque des revendications précédentes caractérisée en ce que l' étoilage de l'élastomère diénique c) peut être obtenu avec un agent d'étoilage tri ou tétra-halogénoétain. 28 7. Composition selon l'une quelconque des revendications précédentes caractérisée en ce que l'élastomère diénique étoilé c) est un élastomère étoilé 4 branches. 8. Composition selon l'une quelconque des revendications précédentes caractérisée en ce que l'élastomère diénique est choisi parmi les polybutadiénes, les copolymères statistiques ou bloc butadiène-styrène, les copolymères statistiques ou bloc butadiène-isoprène, les copolymères statistiques ou bloc butadiène-styrène- isoprène, les copolymères statistiques ou bloc styrène-isoprène et le polyisopréne de synthèse. 9. Composition selon l'une quelconque des revendications précédentes caractérisée en ce que l'élastomère diénique [A]- répond à la formule suivante : - le bloc B est constitué d'un polyisopréne ou d'un polybutadiéne, - le bloc C est constitué d'un élastomère diénique dont le taux molaire d'unités issues de diènes conjugués est supérieur à 15%, - la masse moléculaire moyenne en nombre Mnl du bloc B varie de 2 500 à 20 000 g/mol, - la masse moléculaire moyenne en nombre Mn2 du bloc C varie de 80 000 à 350 000 g/mol, - le taux d'enchaînements 1,2 dans le bloc B est compris entre 1 et 20% dans le cas où B est un bloc polybutadiéne, - le taux d'enchaînements 3,4 dans chaque bloc B est compris entre 1 et 25% dans le cas où B est un bloc polyisopréne, - le copolymère B-C présente une distribution de masses moléculaires monomodale avant fonctionnalisation où: 25 30éventuelle ou étoilage éventuel et un indice de polydispersité avant fonctionnalisation éventuelle ou étoilage éventuel inférieur ou égal à 1,3. 10. Composition selon la revendication 9 caractérisée en ce que le rapport de la masse moléculaire moyenne en nombre Mnl de chaque bloc polybutadiéne ou polyisopréne d'extrémité B sur la masse moléculaire moyenne en nombre Mn2 de chacun des blocs C varie de 5 à 20%. 11. Composition selon la revendication 9 ou 10 caractérisée en ce que le bloc C est choisi parmi les copolymères du styrène et du butadiène, les copolymères du styrène et de l'isoprène, les copolymères du butadiène et de l'isoprène les copolymères de styrène/butadiène/isoprène, le polyisopréne lorsque le bloc B voisin est un polybutadiéne, et le polybutadiéne lorsque le bloc B voisin est un polyisopréne. 12. Composition selon l'une quelconque des revendications 1 à 8 caractérisée en ce que l'élastomère diénique a) comprend une fonction amine à l'une ou toutes les extrémités de chaînes non fonctionnalisée étain. 13. Composition selon l'une quelconque des revendications 1 à 8 caractérisée en ce que l'élastomère diénique b) comprend une fonction amine à l'une des extrémités de chaînes. 14. Composition selon l'une quelconque des revendications 1 à 8 caractérisée en ce que l'élastomère diénique c) comprend une fonction amine aux extrémités de chaînes non étoilées étain. 15. Composition selon l'une quelconque des revendications précédentes caractérisée en ce que le ou les élastomères diéniques fonctionnalisés représentent de 30 à 100 pce de la composition. 16. Composition selon l'une quelconque des revendications précédentes caractérisé en ce que le ou les noirs de carbone de surface spécifique CTAB variant de 100 à 200 m2/g, de préférence de 120 à 180 m2/g représentent de 30 à 100 pce. 17. Composition selon l'une quelconque des revendications précédentes caractérisé en ce qu'elle comprend un agent de réticulation chimique. 18. Article semi-fini en caoutchouc pour pneumatique, caractérisé en ce qu'il comprend une composition de caoutchouc telle que définie dans l'une quelconque des revendications précédentes. 15 19. Article semi-fini selon la revendication 18 caractérisé en ce que ledit article est une bande de roulement. 20. Pneumatique caractérisé en ce qu'il comporte un article semi-fini tel que défini dans la revendication 18 ou 19. 20